СТЕКЛОВОЛОКНА

1. Стекловолокна, химический состав которых включает следующие составные части с массовым содержанием, которое изменяется в пределах, определенных ниже:
2
SiO 50-70%
2
3
AlO 0-5%
CaO+MgO 0-7%
2
NaO 5-15%
2
KO 0-10%
BaO 2-10%
SrO 2-10%
ZnO<2%
2
3
BO 5-15%.
2
2. Стекловолокна по предшествующему пункту, такие, что содержание SiO находится в интервале, продолжающемся от 55% до 68%, в частности, от 60% до 67%.
2
3
3. Стекловолокна по любому предшествующему пункту такие, что содержание AlO находится в интервале, продолжающемся от 1% до 4%, в частности, от 1,5% до 2,5%.
4. Стекловолокна по одному из предшествующих пунктов такие, что содержание CaO находится в интервале, продолжающемся от 1% до 4%, в частности, от 1,5% до 3%.
5. Стекловолокна по одному из предшествующих пунктов, такие, что содержание MgO находится в интервале, продолжающемся от 1% до 3%, в частности, от 1% до 2%.
6. Стекловолокна по одному из предшествующих пунктов, такие, что содержание BaO находится в интервале, продолжающемся от 3% до 8%, в частности, от 3% до 6%.
7. Стекловолокна по одному из предшествующих пунктов такие, что содержание SrO находится в интервале, продолжающемся от 2% до 5%, в частности, от 2% до 4%.
8. Стекловолокна по одному из предшествующих пунктов такие, что содержание ZnO составляет не более 1%, в частности, равно 0.
2
3
9. Стекловолокна по одному из предшествующих пунктов такие, что содержание BO находится в интервале, продолжающемся от 8% до 13%, в частности, от 9% до 12%.
10. Стекловолокна по одному из предшествующих пунктов, средний диаметр которых находится в интервале, продолжающемся от 0,1 до 3 μм.
11. Лист бумаги или полотно, содержащие волокно по одному из предшествующих пунктов.
12. Фильтр или разделитель аккумуляторной батареи, содержащий, по меньшей мере, один лист бумаги по предшествующему пункту.
13. Сердцевина изоляционной панели, образованная наложением множества листов бумаги или полотен по п.11.
14. Панель вакуумной изоляции, содержащая сердцевину по предшествующему пункту, расположенную внутри газонепроницаемой оболочки, обычно изготовленной из многослойной пластиковой пленки, которая алюминизирована или которая включает в себя, по меньшей мере, один лист алюминия, причем сборку размещают под вакуумом и герметизируют так, чтобы внутреннее давление в оболочке составляло порядка 0,5 мбар.
15. Способ изготовления стекловолокон по одному из пп. 1-10, включающий в себя этап плавления стекла, имеющего по существу тот же самый химический состав, что и у упомянутых волокон, затем этап выработки волокна, в частности, раздувом пламенем.